(57)【要約】      （修正有）【課題】表面の滑り性および易滑性が改良され、外観が良好で屈曲性の高い銅張り積層基板を提供する。【解決手段】ポリイミドフィルムの片面または両面に銅箔を熱圧着により積層してなる銅張り積層基板において、ポリイミドフィルムは耐熱性ポリイミド層と熱可塑性ポリイミド層とを有し、銅張り積層基板が耐熱性ポリイミド層の片面または両面に熱可塑性ポリイミド層を介して銅箔を熱圧着により積層してなるものであって、熱可塑性ポリイミド層中にポリイミド粒子を分散してなる。【選択図】図１
2011173423.tif 000002
【特許請求の範囲】
【請求項１】
ポリイミドフィルムの片面または両面に銅箔を熱圧着により積層してなる銅張り積層基板であって、
ポリイミドフィルムの厚みが５〜２０μｍであり、
銅箔の厚みが１〜１８μｍであることを特徴とする銅張り積層基板。
【請求項２】
ポリイミドフィルムは、耐熱性ポリイミド層と熱可塑性ポリイミド層とを有し、
銅張り積層基板が、耐熱性ポリイミド層の片面または両面に熱可塑性ポリイミド層を介して、銅箔を熱圧着により積層してなる銅張り積層基板である請求項１に記載の銅張り積層基板。
【請求項３】
ポリイミドフィルムの厚みが５〜１５μｍである請求項１に記載の銅張り積層基板。
【請求項４】
銅箔が、厚みが８〜１８μｍの圧延銅箔である請求項１に記載の銅張り積層基板。
【請求項５】
銅箔が、厚みが１０〜１８μｍの圧延銅箔である請求項４に記載の銅張り積層基板。
【請求項６】
銅箔が、厚みが１０〜１２μｍの圧延銅箔である請求項５に記載の銅張り積層基板。
【請求項７】
銅箔が、熱処理前の引張強度が３００Ｎ／ｍｍ２以上であり、下記式（１）で定義される１８０℃、１時間熱処理後の引張強度比が３３％以下の圧延銅箔である請求項１に記載の銅張り積層基板。
熱処理後の引張強度比（％）＝熱処理後の引張強度／熱処理前の引張強度×１００      （１）
【請求項８】
銅箔がキャリア付き銅箔であり、
キャリアを剥離した銅箔の厚みが１〜５μｍである請求項１に記載の銅張り積層基板。
【請求項９】
請求項８に記載の銅張り積層基板からキャリアを剥離した後、銅メッキにより銅箔の厚みを５〜８μｍに調整して得られる銅張り積層基板。
【請求項１０】
ＭＩＴ耐折性が約２０００回以上である請求項１に記載の銅張り積層基板。
【請求項１１】
ＭＩＴ耐折性が約２０００回以上である請求項９に記載の銅張り積層基板。
【請求項１２】
ポリイミドフィルムが、耐熱性ポリイミド層の片面または両面に熱可塑性ポリイミド層を有する熱圧着性多層ポリイミドフィルムである請求項１に記載の銅張り積層基板。
【請求項１３】
熱可塑性ポリイミド層中にポリイミド粒子が分散されている請求項１２に記載の銅張り積層基板。
【請求項１４】
熱可塑性ポリイミド層が、その表面から少なくとも０．５μｍ中に、メジアン径が０．３〜０．８μｍでかつ最大径が２μｍ以下であるポリイミド粒子を、ポリイミド表面層のポリイミドに対して約０．５〜１０質量％の割合で分散してなるものであり、無機粉末を実質的に含有しておらず、
ポリイミドフィルムの摩擦係数が０．０５〜０．７である請求項１３に記載の銅張り積層基板。
【請求項１５】
ポリイミド粒子が、ピロメリット酸成分とｐ−フェニレンジアミン成分とから得られるものである請求項１３に記載の銅張り積層基板。
【請求項１６】
ポリイミドフィルムが、厚み３〜１８μｍの耐熱性ポリイミド層の両面に厚み１〜６μｍの熱可塑性ポリイミド層を有するものである請求項１２に記載の銅張り積層基板。
【請求項１７】
熱圧着性多層ポリイミドフィルムと銅箔とを加圧下に熱可塑性ポリイミドのガラス転移温度以上、４００℃以下の温度で熱圧着してなる請求項１２に記載の銅張り積層基板。
【請求項１８】
熱圧着性多層ポリイミドフィルムが、共押出し−流延製膜法によって耐熱性のポリイミド層の片面または両面に熱圧着性のポリイミド層を積層一体化して得られたものである請求項１２に記載の銅張り積層基板。
【請求項１９】
オールポリイミドのヒンジ部用である請求項１に記載の銅張り積層基板。
【請求項２０】
耐熱性ポリイミド層の少なくとも片面に熱可塑性ポリイミド層を有し、熱可塑性ポリイミド層中にポリイミド粒子を分散してなる厚みが５〜２５μｍの熱圧着性多層ポリイミドフィルムに、厚みが１８μｍ以下の銅箔を積層してなる銅張り積層基板。
【請求項２１】
耐熱性ポリイミド層の片面または両面に熱可塑性ポリイミド層を有する厚み５〜２０μｍのポリイミドフィルムに、厚み１〜１８μｍの銅箔を熱圧着して積層する銅張り積層基板の連続的製造方法であって、
ポリイミドフィルムの熱可塑性ポリイミド層と銅箔とを重ね合わせるようにしてラミネート装置に連続的に供給し、加圧下に熱可塑性ポリイミドのガラス転移温度以上、４００℃以下の温度で熱圧着して積層する銅張り積層基板の連続的製造方法。
【発明の詳細な説明】
【技術分野】
【０００１】
本発明は、ポリイミドフィルムに銅箔を積層してなる高屈曲性の銅張り積層基板に関する。
【背景技術】
【０００２】
ポリイミドフィルムは、耐熱性、耐薬品性、機械的強度、電気特性などに優れていることから積層板、フレキシブルプリント基板等に使用されてきた。
【０００３】
例えばフレキシブルプリント配線板（ＦＰＣ）としては、ポリイミドフィルムの片面または両面に銅箔を積層してなる銅張り積層基板が使用されている（特許文献１〜３）。使用されるポリイミドフィルムは、通常、特許文献１〜３の実施例のように厚み２５μｍ程度のものである。
【０００４】
現在、電子部品用基板を始め、銅張り積層基板には優れた機械的特性、高い屈曲性が求められている。特に、銅張り積層基板をヒンジ部に適用する場合に高屈曲性が求められている。しかしながら、厚み２５μｍ程度のポリイミドフィルムを使用した従来の銅張り積層基板は、十分な屈曲性を有するものではなかった。
【０００５】
また、ポリイミドフィルムは接着性に問題がある。この接着性を改善する方法としては、アルカリ処理、コロナ処理、サンドブラスト、低温プラズマ処理などの表面処理を施す方法などが行われている。しかし、これらの方法は接着性の改善には効果があるが、接着剤としてポリイミド以外の接着剤、例えばエポキシ樹脂系接着剤を必要とし、フレキシブル基板全体としての耐熱性が低下する。
【０００６】
このため、ポリイミドフィルムとして、熱可塑性ポリイミドの薄層を耐熱性ポリイミド層の両面に積層した熱圧着性多層ポリイミドフィルムが提案された。
【０００７】
しかし、この熱圧着性多層ポリイミドフィルムは、表面が平滑である場合には、巻取りロールに巻取るフィルム製造時や、銅箔とラミネートする際にロール等との摩擦が大きく、皺が入ったり、ロールに巻き付くというトラブルが生じることがあり、巻取りに制限を受ける。そのため、ポリイミドフィルムの表面滑性を改良する必要があった。
【０００８】
ポリイミドフィルムの表面滑性を良くする方法としては、例えば、エンボス加工のような表面処理をする方法や、ポリイミドフィルム中にリン酸カルシウム（特許文献１）やシリカ（特許文献２）などの無機粉末を分散させ、フィルム表面に微細な突起を生じさせて、表面の摩擦係数を減らす方法が採用されてきた。また、微細無機フィラーを分散させた溶媒中で重合したポリアミック酸溶液を流延製膜してポリイミドフィルムを製造する方法が提案された（特許文献３）。
【０００９】
しかしながら、表面処理をする第一の方法は、フィルム表面に過度の凹凸が生じてフィルムの外観が損なわれ易いという欠点があった。また第二の方法では、ポリアミック酸溶液に無機粉末を混合してポリイミドフィルムを製造するが、特別な分散装置を使用しないと無機粉末をポリアミック酸溶液中に均一に分散させることは難しい。そのため、この方法では、無機粉末が分散せずに塊となって残ったりして、得られるフィルム表面に大きな突起が形成される場合がある。第三の方法においても同様に、微粒子状の無機粉末を均一分散させることは困難であり、粒径の大きい無機粉末を使用すると第二の方法と同じ問題が生じることがある。
【００１０】
このため、ファインパターンが求められるＣＯＦ用銅張り積層基板においては、これらの無機フィラーを添加する方法を適用すると、熱可塑性ポリイミド表面の突起が微細ピッチ形成の障害となる場合がある。
【先行技術文献】
【特許文献】
【００１１】
【特許文献１】特開昭６２−６８８５２号公報
【特許文献２】特開昭６２−６８８５３号公報
【特許文献３】特開平６−１４５３７８号公報
【発明の概要】
【発明が解決しようとする課題】
【００１２】
本発明の目的は、屈曲性の高い銅張り積層基板を提供することである。さらに、本発明の他の目的は、ポリイミドフィルム表面の滑り性および易滑性が改良され、外観が良好で屈曲性の高い銅張り積層基板を提供することである。
【課題を解決するための手段】
【００１３】
本発明は以下の事項に関する。
【００１４】
１．  ポリイミドフィルムの片面または両面に銅箔を熱圧着により積層してなる銅張り積層基板であって、
ポリイミドフィルムの厚みが５〜２０μｍであり、
銅箔の厚みが１〜１８μｍであることを特徴とする銅張り積層基板。
【００１５】
２．  ポリイミドフィルムは、耐熱性ポリイミド層と熱可塑性ポリイミド層とを有し、
銅張り積層基板が、耐熱性ポリイミド層の片面または両面に熱可塑性ポリイミド層を介して、銅箔を熱圧着により積層してなる銅張り積層基板である上記１記載の銅張り積層基板。
【００１６】
３．  ポリイミドフィルムの厚みが５〜１５μｍである上記１記載の銅張り積層基板。
【００１７】
４．  銅箔が、厚みが８〜１８μｍの圧延銅箔である上記１記載の銅張り積層基板。
【００１８】
５．  銅箔が、厚みが１０〜１８μｍの圧延銅箔である上記４記載の銅張り積層基板。
【００１９】
６．  銅箔が、厚みが１０〜１２μｍの圧延銅箔である上記５記載の銅張り積層基板。
【００２０】
７．  銅箔が、熱処理前の引張強度が３００Ｎ／ｍｍ２以上であり、下記式（１）で定義される１８０℃、１時間熱処理後の引張強度比が３３％以下の圧延銅箔である上記１記載の銅張り積層基板。
熱処理後の引張強度比（％）＝熱処理後の引張強度／熱処理前の引張強度×１００      （１）
【００２１】
８．  銅箔がキャリア付き銅箔であり、
キャリアを剥離した銅箔の厚みが１〜５μｍである上記１記載の銅張り積層基板。
【００２２】
９．  上記８記載の銅張り積層基板からキャリアを剥離した後、銅メッキにより銅箔の厚みを５〜８μｍに調整して得られる銅張り積層基板。
【００２３】
１０．  ＭＩＴ耐折性が約２０００回以上である上記１記載の銅張り積層基板。
【００２４】
１１．  ＭＩＴ耐折性が約２０００回以上である上記９記載の銅張り積層基板。
【００２５】
１２．  ポリイミドフィルムが、耐熱性ポリイミド層の片面または両面に熱可塑性ポリイミド層を有する熱圧着性多層ポリイミドフィルムである上記１記載の銅張り積層基板。
【００２６】
１３．  熱可塑性ポリイミド層中にポリイミド粒子が分散されている上記１２記載の銅張り積層基板。
【００２７】
１４．  熱可塑性ポリイミド層が、その表面から少なくとも０．５μｍ中に、メジアン径が０．３〜０．８μｍでかつ最大径が２μｍ以下であるポリイミド粒子を、ポリイミド表面層のポリイミドに対して約０．５〜１０質量％の割合で分散してなるものであり、無機粉末を実質的に含有しておらず、
ポリイミドフィルムの摩擦係数が０．０５〜０．７である上記１３記載の銅張り積層基板。
【００２８】
１５．  ポリイミド粒子が、ピロメリット酸成分とｐ−フェニレンジアミン成分とから得られるものである上記１３記載の銅張り積層基板。
【００２９】
１６．  ポリイミドフィルムが、厚み３〜１８μｍの耐熱性ポリイミド層の両面に厚み１〜６μｍの熱可塑性ポリイミド層を有するものである上記１２記載の銅張り積層基板。
【００３０】
１７．  熱圧着性多層ポリイミドフィルムと銅箔とを加圧下に熱可塑性ポリイミドのガラス転移温度以上、４００℃以下の温度で熱圧着してなる上記１２記載の銅張り積層基板。
【００３１】
１８．  熱圧着性多層ポリイミドフィルムが、共押出し−流延製膜法によって耐熱性のポリイミド層の片面または両面に熱圧着性のポリイミド層を積層一体化して得られたものである上記１２記載の銅張り積層基板。
【００３２】
１９．  オールポリイミドのヒンジ部用である上記１記載の銅張り積層基板。
【００３３】
２０．  耐熱性ポリイミド層の少なくとも片面に熱可塑性ポリイミド層を有し、熱可塑性ポリイミド層中にポリイミド粒子を分散してなる厚みが５〜２５μｍの熱圧着性多層ポリイミドフィルムに、厚みが１８μｍ以下の銅箔を積層してなる銅張り積層基板。
【００３４】
２１．  耐熱性ポリイミド層の片面または両面に熱可塑性ポリイミド層を有する厚み５〜２０μｍのポリイミドフィルムに、厚み１〜１８μｍの銅箔を熱圧着して積層する銅張り積層基板の連続的製造方法であって、
ポリイミドフィルムの熱可塑性ポリイミド層と銅箔とを重ね合わせるようにしてラミネート装置に連続的に供給し、加圧下に熱可塑性ポリイミドのガラス転移温度以上、４００℃以下の温度で熱圧着して積層する銅張り積層基板の連続的製造方法。
【００３５】
ここで、ＭＩＴ耐折性とは、ＪＩＳ・Ｃ６４７１に準拠し、片面のみに同試験方法に規定された銅箔回路を形成し、曲率半径０．８ｍｍ、荷重４．９Ｎ、折り曲げ速度１７５回／分、左右折り曲げ角度１３５度で、初期電気抵抗値から２０％以上上昇した時点での耐折回数を測定したものである。
【００３６】
また、銅箔の引張強度は、ＪＩＳ・Ｃ６５１５に準拠し、同試験方法に規定された試験片を作製し、クロスヘッド速度が２ｍｍ／分にて測定したものである。
【００３７】
また、熱処理後の引張強度比（％）は、（１）式から算出した。
【００３８】
熱処理後の引張強度比（％）＝（熱処理後の引張強度）／（熱処理前の引張強度）×１００（１）
【発明の効果】
【００３９】
本発明の銅張り積層基板は、厚みが５〜２０μｍのポリイミドフィルムの片面または両面に厚みが１〜１８μｍの銅箔を熱圧着により積層したものである。ポリイミドフィルムの厚みは５〜１５μｍが好ましい。銅箔は、厚みが１２μｍ以下、特に１０〜１２μｍの圧延銅箔が好ましい。このようにポリイミドフィルムおよび銅箔の厚みを薄くすることにより、屈曲性が非常に高くなる。例えば、ポリイミドフィルムの厚みを２５μｍから１５μｍにすると、ＭＩＴ耐折性が、ＭＤおよびＴＤいずれにおいても約２倍以上になった。また、ポリイミドフィルムの厚みを変えずに、銅箔の厚みを１８μｍから１２μｍにしても、ＭＩＴ耐折性がＭＤおよびＴＤいずれにおいても高くなった。
【００４０】
特に、使用する銅箔が熱処理前の引張強度が３００Ｎ／ｍｍ２以上であり、上記式（１）で定義される１８０℃、１時間熱処理後の引張強度比が３３％以下である圧延銅箔の場合に、ポリイミドフィルムおよび銅箔の厚みを薄くすることによって、より顕著に屈曲性が向上する。
【００４１】
本発明の銅張り積層基板は、ＭＩＴ耐折性が好ましくはＭＤおよびＴＤのいずれにおいても約２０００回以上であり、ポリイミドフィルムおよび銅箔の厚み、銅箔の種類を選択することで約３０００回以上、さらには約３７００回以上、さらには約４０００回以上、さらには約５０００回以上、さらには約７０００回以上にすることもできる。
【００４２】
一方で、銅箔およびポリイミドフィルムの厚みを小さくすると、長尺状の銅張り積層基板を得るためのラミネート法による工程中でローラー接触部分でしわが発生し、張り合わせ後に外観不良のため歩留まりが低下するという問題があった。特に、厚み２５μｍ以下の薄いポリイミドフィルムでは、通紙性の面で連続的な銅張り積層基板の製造が困難であった。
【００４３】
ポリイミドフィルムとして、耐熱性ポリイミド層の片面または両面に、ポリイミド粒子が分散されている熱可塑性ポリイミド層を有する熱圧着性多層ポリイミドフィルムを用いることにより、ポリイミドフィルム表面の易滑性が改良され、得られる銅張り積層基板は全長にわたる測定によりシワ等の外観不良がなくなる。特に、熱可塑性ポリイミド層が、その表面から少なくとも０．５μｍ中に、好適には表面から少なくとも０．７μｍ中に、メジアン径が０．３〜０．８μｍでかつ最大径が２μｍ以下であるポリイミド粒子を、ポリイミド表面層のポリイミドに対して約０．５〜１０質量％の割合で分散してなるものであり、無機粉末を実質的に含有していないものであることが好ましく、厚み２５μｍ以下の薄いポリイミドフィルムを用いても外観不良がない銅張り積層基板が得られる。
【図面の簡単な説明】
【００４４】
【図１】図１は、実施例１で得られたポリイミドフィルムの表面のＳＥＭ観察結果（２０００倍）を示す図である。
【図２】図２は、参考例２で得られたポリイミドフィルムの表面のＳＥＭ観察結果（２０００倍）を示す図である。
【発明を実施するための形態】
【００４５】
１．本発明の銅張り積層基板に使用されるポリイミドフィルム
本発明において使用されるポリイミドフィルムは、厚みが５〜２０μｍのものである。ポリイミドフィルムの厚みは、５〜１８μｍ、さらに５〜１５μｍであることが好ましい。ポリイミドフィルムの厚みを２０μｍ以下、好ましくは１８μｍ以下、特に１５μｍ以下にまで薄くすることにより、銅張り積層基板の屈曲性が非常に向上する。これは特定のポリイミドフィルムに限られるものではなく、いずれのポリイミドフィルムに適用しても同様の効果が得られる。
【００４６】
ポリイミドフィルムとしては特に限定されないが、プリント配線板、フレキシブルプリント基板、ＴＡＢテープ等の電子部品の素材として用いられるポリイミドフィルム、該ポリイミドフィルムを構成する酸成分及びジアミン成分とから得られる、或いは該ポリイミドフィルムを構成する酸成分及びジアミン成分とを含むポリイミドなどを挙げることができる。
【００４７】
本発明において使用されるポリイミドフィルムは、以下の特性を少なくとも１つ以上有することが好ましい。
１）ガラス転移温度が３００℃以上、好ましくはガラス転移温度が３３０℃以上、さらに好ましくは確認不可能であるもの。
２）線膨張係数（５０〜２００℃）（ＭＤ）が、ポリイミドフィルムに積層する銅箔などの金属箔の熱膨張係数に近いもの。具体的には、金属箔として銅箔を用いる場合、ポリイミドフィルムの熱膨張係数は５×１０−６〜２８×１０−６ｃｍ／ｃｍ／℃であることが好ましく、９×１０−６〜２０×１０−６ｃｍ／ｃｍ／℃であることがより好ましく、さらに１２×１０−６〜１８×１０−６ｃｍ／ｃｍ／℃であることが好ましい。
３）引張弾性率（ＭＤ、ＡＳＴＭ−Ｄ８８２）は３００ｋｇ／ｍｍ２以上、好ましくは５００ｋｇ／ｍｍ２以上、さらに７００ｋｇ／ｍｍ２以上であるもの。
【００４８】
ポリイミドフィルムとしては、耐熱性ポリイミド層と熱可塑性ポリイミド層とを有するもの、耐熱性ポリイミド層の片面または両面に熱可塑性ポリイミド層を有する熱圧着性多層ポリイミドフィルムが好ましい。熱可塑性ポリイミド層が銅箔を熱圧着する面であり、従って、両面銅張り積層基板には耐熱性ポリイミド層の両面に熱可塑性ポリイミド層を有するものが使用され、片面銅張り積層基板には耐熱性ポリイミド層の片面に熱可塑性ポリイミド層を有するものが使用される。
【００４９】
熱可塑性ポリイミド層のポリイミドのガラス転移温度は、耐熱性ポリイミドより低いものであり、好ましくは１７０〜３７０℃であり、より好ましくは１７０〜３２０℃、特に好ましくは１９０〜３００℃である。
【００５０】
耐熱性ポリイミド層の厚みは、３〜１８μｍ程度、熱可塑性ポリイミド層の厚みは１〜６μｍ程度にすることが好ましい。
【００５１】
耐熱性ポリイミド層のポリイミドは、ガラス転移温度が熱可塑性ポリイミド層よりも高く、好ましくは３００℃以上、より好ましくは３２０℃以上、特に好ましくは３５０℃以上の温度では観測されない耐熱性を有するポリイミドを用いることが好ましい。
【００５２】
前述の通り、ポリイミドフィルムの厚みを薄くすると優れた屈曲性が得られるが、得られる銅張り積層基板にシワ等の外観不良が発生しやすくなる。ポリイミドフィルム表面の易滑性を向上させ、銅張り積層基板の外観を良好にするためには、ポリイミドフィルム表面あるいは熱可塑性ポリイミド層中にポリイミド粒子が分散されていることが好ましい。特に、ポリイミドフィルム表面あるいは熱可塑性ポリイミド層の表面から少なくとも０．５μｍ中に、好適には表面から少なくとも０．７μｍ中に、メジアン径が０．３〜０．８μｍでかつ最大径が２μｍ以下であるポリイミド粒子が、ポリイミド表面層のポリイミドに対して約０．５〜１０質量％の割合で分散されていることが好ましい。また、ポリイミドフィルム表面あるいは熱可塑性ポリイミド層は無機粉末を含有してもよいし、実質的に含有していなくてもよい。
【００５３】
熱可塑性ポリイミド層中にポリイミド粒子を含む熱圧着性多層ポリイミドフィルムは、例えば、次のようにして製造することができる。まず、ガラス転移温度が１７０〜３２０℃である熱可塑性ポリイミドを与えるポリアミック酸と上記のようなポリイミド粒子を含有するポリアミック酸溶液組成物と、耐熱性ポリイミドからなるポリイミドコア層（耐熱性ポリイミド層）を与えるポリアミック酸を含有するポリアミック酸溶液とを、共押出−流延製膜法によって、全体の厚みが５〜２０μｍとなるように支持体上に流延し、乾燥して自己支持性フィルムを形成する。そして、得られた自己支持性フィルムを支持体から剥離し、加熱して溶媒除去およびイミド化することによって、ポリイミドフィルムを製造することができる。熱可塑性ポリイミド層用のポリアミック酸溶液組成物中のポリアミック酸の含有量は１６〜２２質量％、ポリイミド粒子の含有量はポリアミック酸に対して０．５〜１０質量％、好適には０．５〜５質量％とすることができる。また、耐熱性ポリイミド層用のポリアミック酸溶液中のポリアミック酸の含有量は１６〜２２質量％とすることができる。
【００５４】
あるいは、熱可塑性ポリイミド層中にポリイミド粒子を含む熱圧着性多層ポリイミドフィルムは、次のようにして製造することもできる。まず、耐熱性ポリイミドからなるポリイミドコア層（耐熱性ポリイミド層）を与えるポリアミック酸溶液を支持体上に流延、乾燥して自己支持性フィルムを形成する。その最終の厚みは３〜１８μｍ程度が好ましい。次に、この自己支持性フィルムの少なくとも片面に、ガラス転移温度が１７０〜３７０℃である熱可塑性ポリイミドを与えるポリアミック酸と上記のようなポリイミド粒子をポリアミック酸に対して０．５〜１０質量％、好適には０．５〜５質量％の割合で含有する表面層用ポリアミック酸溶液組成物を、乾燥後の厚みが約１μｍ以上となるように塗布、乾燥する。必要であれば更に他の面に前記の表面層用ポリアミック酸溶液組成物を乾燥後の厚みが約１μｍ以上となるように塗布する。その後、加熱して溶媒除去およびイミド化することによって、ポリイミドフィルムを製造することができる。
【００５５】
なお、ポリイミド粒子を熱可塑性ポリイミド層中に含まない熱圧着性多層ポリイミドフィルムは、上記の製造方法において、表面層用のポリアミック酸溶液組成物にポリイミド粒子を添加せず、ポリアミック酸の濃度を適宜調節して製造することができる。
【００５６】
熱可塑性ポリイミド層のポリイミドとしては、プリント配線板、フレキシブルプリント回路基板、ＴＡＢテープ、ＣＯＦ基板等の電子部品のテープ素材又は耐熱性ポリイミドと銅箔との熱圧着性を有すること、又は加圧下熱圧着性を有することができる公知のポリイミドを用いることができる。
【００５７】
熱可塑性ポリイミド層のポリイミドとしては、好ましくは熱圧着性ポリイミドのガラス転移温度以上から４００℃以下の温度で銅箔とはり合せることができる熱圧着性を有するポリイミドを用いることができる。
【００５８】
熱可塑性ポリイミド層のポリイミドは、
（１）３，３’，４，４’−ビフェニルテトラカルボン酸二無水物、２，３，３’，４’−ビフェニルテトラカルボン酸二無水物、ピロメリット酸二無水物、３，３’，４，４’−ベンゾフェノンテトラカルボン酸二無水物、ビス（３，４−ジカルボキシフェニル）エーテル二無水物、ビス（３，４−ジカルボキシフェニル）スルフィド二無水物、ビス（３，４−ジカルボキシフェニル）スルホン二無水物、ビス（３，４−ジカルボキシフェニル）メタン二無水物、２，２−ビス（３，４−ジカルボキシフェニル）プロパン二無水物及び１，４−ヒドロキノンジベンゾエート−３，３’，４，４’−テトラカルボン酸二無水物などの酸二無水物より選ばれる成分を少なくとも１種含む酸成分、好ましくはこれらの酸成分を少なくとも７０モル％以上、さらに好ましくは８０モル％以上、より好ましくは９０モル％以上含む酸成分と、
（２）１，３−ビス（４−アミノフェノキシ）ベンゼン、１，３−ビス（３−アミノフェノキシ）ベンゼン、１，４−ビス（４−アミノフェノキシ）ベンゼン、３，３’−ジアミノベンゾフェノン、４，４’−ビス（３−アミノフェノキシ）ビフェニル、４，４’−ビス（４−アミノフェノキシ）ビフェニル、ビス［４−（３−アミノフェノキシ）フェニル］ケトン、ビス［４−（４−アミノフェノキシ）フェニル］ケトン、ビス［４−（３−アミノフェノキシ）フェニル］スルフィド、ビス［４−（４−アミノフェノキシ）フェニル］スルフィド、ビス［４−（３−アミノフェノキシ）フェニル］スルホン、ビス［４−（４−アミノフェノキシ）フェニル］スルホン、ビス［４−（３−アミノフェノキシ）フェニル］エーテル、ビス［４−（４−アミノフェノキシ）フェニル］エーテル、２，２−ビス［４−（３−アミノフェノキシ）フェニル］プロパン、２，２−ビス［４−（４−アミノフェノキシ）フェニル］プロパンなどのジアミンより選ばれる成分を少なくとも１種含むジアミン成分、好ましくはこれらのジアミン成分を少なくとも７０モル％以上、さらに好ましくは８０モル％以上、より好ましくは９０モル％以上含むジアミン成分と
から得られるポリイミドなどを用いることができる。
【００５９】
熱可塑性ポリイミド層のポリイミドを得ることができる酸成分とジアミン成分との組合せの一例としては、
（１）３，３’，４，４’−ビフェニルテトラカルボン酸二無水物及び２，３，３’，４’−ビフェニルテトラカルボン酸二無水物の酸二無水物より選ばれる成分を少なくとも１種含む酸成分、好ましくはこれらの酸成分を少なくとも７０モル％以上、さらに好ましくは８０モル％以上、より好ましくは９０モル％以上含む酸成分と、
（２）１，３−ビス（４−アミノフェノキシ）ベンゼン、１，３−ビス（３−アミノフェノキシ）ベンゼン、４，４’−ビス（３−アミノフェノキシ）ビフェニル、ビス［４−（３−アミノフェノキシ）フェニル］スルホン、ビス［４−（３−アミノフェノキシ）フェニル］エーテル、２，２−ビス［４−（３−アミノフェノキシ）フェニル］プロパン、２，２−ビス［４−（４−アミノフェノキシ）フェニル］プロパンなどのジアミンより選ばれる成分を少なくとも１種含むジアミン成分、好ましくはこれらのジアミン成分を少なくとも７０モル％以上、さらに好ましくは８０モル％以上、より好ましくは９０モル％以上含むジアミン成分と
から得られるポリイミドなどを用いることができる。
【００６０】
熱可塑性ポリイミド層のポリイミドを得ることができるジアミン成分として、上記に示すジアミン成分の他に、本発明の特性を損なわない範囲で、
ｍ−フェニレンジアミン、３，４’−ジアミノジフェニルエーテル、３，３’−ジアミノジフェニルスルフィド、３，４’−ジアミノジフェニルスルフィド、４，４’−ジアミノジフェニルスルフィド、３，３’−ジアミノジフェニルスルホン、３，４’−ジアミノジフェニルスルホン、４，４’−ジアミノジフェニルスルホン、３，３’−ジアミノベンゾフェノン、４，４’−ジアミノベンゾフェノン、３，４’−ジアミノベンゾフェノン、３，３’−ジアミノジフェニルメタン、４，４’−ジアミノジフェニルメタン、３，４’−ジアミノジフェニルメタン、２，２−ジ（３−アミノフェニル）プロパン、２，２−ジ（４−アミノフェニル）プロパンなどのジアミン成分を用いることができる。
【００６１】
熱可塑性ポリイミド層のポリイミドの具体的一例として、１，３−ビス（４−アミノフェノキシ）ベンゼンおよび２，３，３’，４’−ビフェニルテトラカルボン酸二無水物と３，３’，４，４’−ビフェニルテトラカルボン酸二無水物との両成分の割合（モル比）が２０／８０〜８０／２０の割合で共重合して得られる熱融着性のポリイミド、あるいは４，４−ジアミノジフェニルエーテルおよび３，３’，４，４’−ビフェニルテトラカルボン酸二無水物を重合して得られるポリイミドが挙げられる。
【００６２】
また、熱可塑性ポリイミド層のポリイミドの具体的一例として、３，３’，４，４’−ベンゾフェノンテトラカルボン酸二無水物、２，２−ビス（３，４−ジカルボキシフェニル）プロパン二無水物、ビス（３，４−ジカルボキシフェニル）メタン二無水物、ビス（３，４−ジカルボキシフェニル）エーテル二無水物などの芳香族テトラカルボン酸二無水物と１，３−ビス（４−アミノフェノキシ）ベンゼンあるいは１，３−ビス（３−アミノフェノキシ）ベンゼンなどの芳香族ジアミンとを重合、イミド化して得られるポリイミドが挙げられる。
【００６３】
熱可塑性ポリイミド層のポリイミドは、以下の特性を少なくとも１つ以上有することが好ましい。
１）熱圧着性ポリイミド（Ｓ２）は、金属箔とポリイミド（Ｓ２）とのピール強度が０．７Ｎ／ｍｍ以上で、１５０℃で１６８時間加熱処理後でもピール強度の保持率が９０％以上、さらに９５％以上、特に１００％以上であるポリイミドであること。
２）単独のポリイミドフィルムとして、引張弾性率が１００〜７００Ｋｇ／ｍｍ２であること。
３）単独のポリイミドフィルムとして、線膨張係数（５０〜２００℃）（ＭＤ）が１３〜３０×１０−６ｃｍ／ｃｍ／℃であること。
【００６４】
耐熱性ポリイミド層は、プリント配線板、フレキシブルプリント回路基板、ＴＡＢテープ、ＣＯＦ基板等の電子部品のテープ素材として用いることができるベースフィルムを構成する耐熱性ポリイミドを用いることが好ましい。
【００６５】
耐熱性ポリイミド層の耐熱性ポリイミドとしては、
（１）３，３’，４，４’−ビフェニルテトラカルボン酸二無水物、ピロメリット酸二無水物及び１，４−ヒドロキノンジベンゾエート−３，３’，４，４’−テトラカルボン酸二無水物より選ばれる成分を少なくとも１種含む酸成分、好ましくはこれらの酸成分を少なくとも７０モル％以上、さらに好ましくは８０モル％以上、より好ましくは９０モル％以上含む酸成分と、
（２）ｐ−フェニレンジアミン、４，４’−ジアミノジフェニルエーテル、ｍ−トリジン及び４，４’−ジアミノベンズアニリドより選ばれる成分を少なくとも１種含むジアミン成分、好ましくはこれらのジアミン成分を少なくとも７０モル％以上、さらに好ましくは８０モル％以上、より好ましくは９０モル％以上含むジアミン成分と
から得られるポリイミドなどを用いることができる。
【００６６】
耐熱性ポリイミドを構成する酸成分とジアミン成分との組合せの一例としては、
１）３，３’，４，４’−ビフェニルテトラカルボン酸二無水物と、ｐ−フェニレンジアミン或いはｐ−フェニレンジアミン及び４，４−ジアミノジフェニルエーテル、
２）３，３’，４，４’−ビフェニルテトラカルボン酸二無水物及びピロメリット酸二無水物と、ｐ−フェニレンジアミン或いはｐ−フェニレンジアミン及び４，４−ジアミノジフェニルエ−テル、
３）ピロメリット酸二無水物と、ｐ−フェニレンジアミン及び４，４−ジアミノジフェニルエ−テル、
４）３，３’，４，４’−ビフェニルテトラカルボン酸二無水物とｐ−フェニレンジアミンとを主成分（合計１００モル％中の５０モル％以上）として得られるものが、プリント配線板、フレキシブルプリント回路基板、ＴＡＢテープ等の電子部品の素材として用いられている。これらは、広い温度範囲にわたって優れた機械的特性を有し、長期耐熱性を有し、耐加水分解性に優れ、熱分解開始温度が高く、加熱収縮率と線膨張係数が小さく、難燃性に優れるために好ましい。
【００６７】
耐熱性ポリイミド層の耐熱性ポリイミドを得ることができる酸成分として、上記に示す酸成分の他に、本発明の特性を損なわない範囲で、
２，３，３’，４’−ビフェニルテトラカルボン酸二無水物、３，３’，４，４’−ベンゾフェノンテトラカルボン酸二無水物、ビス（３，４−ジカルボキシフェニル）エーテル二無水物、ビス（３，４−ジカルボキシフェニル）スルフィド二無水物、ビス（３，４−ジカルボキシフェニル）スルホン二無水物、ビス（３，４−ジカルボキシフェニル）メタン二無水物、２，２−ビス（３，４−ジカルボキシフェニル）プロパン二無水物、２，２−ビス（３，４−ジカルボキシフェニル）−１，１，１，３，３，３−ヘキサフルオロプロパン二無水物、２，２−ビス［（３，４−ジカルボキシフェノキシ）フェニル］プロパン二無水物などの酸二無水物成分を用いることができる。
【００６８】
耐熱性ポリイミド層の耐熱性ポリイミドを得ることができるジアミン成分として、上記に示すジアミン成分の他に、本発明の特性を損なわない範囲で、
ｍ−フェニレンジアミン、３，４’−ジアミノジフェニルエーテル、３，３’−ジアミノジフェニルスルフィド、３，４’−ジアミノジフェニルスルフィド、４，４’−ジアミノジフェニルスルフィド、３，３’−ジアミノジフェニルスルホン、３，４’−ジアミノジフェニルスルホン、４，４’−ジアミノジフェニルスルホン、３，３’−ジアミノベンゾフェノン、４，４’−ジアミノベンゾフェノン、３，４’−ジアミノベンゾフェノン、３，３’−ジアミノジフェニルメタン、４，４’−ジアミノジフェニルメタン、３，４’−ジアミノジフェニルメタン、２，２−ジ（３−アミノフェニル）プロパン、２，２−ジ（４−アミノフェニル）プロパンなどのジアミン成分を用いることができる。
【００６９】
耐熱性ポリイミド層のポリイミドとしては、例えば、３，３’，４，４’−ビフェニルテトラカルボン酸二無水物（以下単にｓ−ＢＰＤＡと略記することもある。）とパラフェニレンジアミン（以下単にＰＰＤと略記することもある。）と場合によりさらに４，４’−ジアミノジフェニルエーテル（以下単にＤＡＤＥと略記することもある。）とから製造される。この場合、ＰＰＤ／ＤＡＤＥ（モル比）は１００／０〜８５／１５であることが好ましい。
【００７０】
また、他の耐熱性ポリイミド層のポリイミドとして、ピロメリット酸二無水物（以下単にＰＭＤＡと略記することもある。）、あるいは３，３’，４，４’−ビフェニルテトラカルボン酸二無水物とピロメリット酸二無水物とである芳香族テトラカルボン酸二無水物と、ベンゼンジアミンあるいはビフェニルジアミンなどの芳香族ジアミンとから製造される。芳香族ジアミンとしては、パラフェニレンジアミン、あるいはＰＰＤ／ＤＡＤＥが９０／１０〜１０／９０である芳香族ジアミン、あるいはメタ−トリジンが好ましい。この場合、ＢＰＤＡ／ＰＭＤＡは０／１００〜９０／１０であることが好ましい。
【００７１】
また、他の耐熱性ポリイミド層のポリイミドとして、ピロメリット酸二無水物とパラフェニレンジアミンおよび４，４’−ジアミノジフェニルエーテルとから製造される。この場合、ＤＡＤＥ／ＰＰＤは９０／１０〜１０／９０であることが好ましい。
【００７２】
耐熱性ポリイミド層のポリイミドとして、下記の特徴を少なくとも１つ有するもの、下記の特徴を少なくとも２つ有するもの［１）と２）、１）と３）、２）と３）の組合せ］、特に下記の特徴を全て有するものを用いることができる。
１）単独のポリイミドフィルムとして、ガラス転移温度が３００℃以上、好ましくはガラス転移温度が３３０℃以上、さらに好ましくは確認不可能であるもの。
２）単独のポリイミドフィルムとして、線膨張係数（５０〜２００℃）（ＭＤ）が、好ましくはポリイミドフィルムに積層する銅箔などの金属箔の熱膨張係数に近いもの。具体的には、金属箔として銅箔を用いる場合、ポリイミドフィルムの熱膨張係数は５×１０−６〜２８×１０−６ｃｍ／ｃｍ／℃であることが好ましく、９×１０−６〜２０×１０−６ｃｍ／ｃｍ／℃であることがより好ましく、さらに１２×１０−６〜１８×１０−６ｃｍ／ｃｍ／℃であることが好ましい。
３）単独のポリイミドフィルムとして、引張弾性率（ＭＤ、ＡＳＴＭ−Ｄ８８２）は３００ｋｇ／ｍｍ２以上、好ましくは５００ｋｇ／ｍｍ２以上、さらに７００ｋｇ／ｍｍ２以上であるもの。
【００７３】
耐熱性ポリイミドを与えるポリアミック酸溶液は、有機極性溶媒中で耐熱性ポリイミドを与える芳香族ジアミンと芳香族テトラカルボン酸二無水物とを定法によって重合することにより得ることができる。
【００７４】
有機極性溶媒としては、Ｎ，Ｎ−ジメチルホルムアミド、Ｎ，Ｎ−ジメチルアセトアミド、Ｎ−メチル−２−ピロリドン、Ｎ−メチルカプロラクタム等のアミド系溶媒、ジメチルスルホキシド、ヘキサメチルフォスホルアミド、ジメチルスルホン、テトラメチレンスルホン、ジメチルテトラメチレンスルホン、ピリジン、エチレングリコール等を挙げることができる。
【００７５】
前記の方法において、ポリアミック酸溶液を、例えばステンレス鏡面、ベルト面等の平滑な支持体面上に流延塗布し、１００〜２００℃で半硬化状態またはそれ以前の乾燥状態とすることが好ましい。２００℃を超えた高い温度で流延フィルムを処理すると、熱可塑性ポリイミドフィルムの製造において、接着性の低下などが起こる傾向にある。この半硬化状態またはそれ以前の状態とは、加熱および／または化学イミド化によって自己支持性の状態にあることを意味する。
【００７６】
熱可塑性ポリイミド層を形成するためのポリアミック酸溶液組成物は、ガラス転移温度が１７０〜３２０℃、好適には１９０〜３００℃である熱可塑性ポリイミドを与えるポリアミック酸溶液およびポリイミド粒子を含有する。ポリイミド粒子の割合は、ポリアミック酸に対して０．５〜１０質量％、特に０．５〜５質量％が好ましい。ポリイミド粒子としては、ピロメリット酸成分とｐ−フェニレンジアミン成分とを８０％以上含有し、メジアン径が０．３〜０．８μｍでかつ最大径が２μｍ以下である全芳香族ポリイミド粒子が好ましい。
【００７７】
全芳香族ポリイミド粒子を得るには、前記の有機極性溶媒に、ｐ−フェニレンジアミンおよびピロメリット酸二無水物がそれぞれ８０％以上である芳香族ジアミンおよび芳香族テトラカルボン酸成分の等モル量の混合物を加え、必要であれば分散剤を加えて、窒素ガスなどの不活性ガス雰囲気下に攪拌しながら１６０℃程度まで昇温し、この温度で２〜５時間程度加熱した後、冷却すると、全芳香族ポリイミド粒子を含有する溶液混合物として得られる。通常、混合物中のポリイミドが３〜１０質量％となるように、極性溶媒に芳香族ジアミンおよび芳香族テトラカルボン酸成分を加えればよい。ポリイミド粒子としては、このようにして得られた溶液混合物をそのまま、あるいは必要であれば極性溶媒を除去または加えて使用することが好ましい。
【００７８】
ｐ−フェニレンジアミンおよびピロメリット酸二無水物が８０％以上である芳香族ジアミンおよび芳香族テトラカルボン酸成分を使用すると、メジアン径が０．３〜０．８μｍでかつ最大径が２μｍ以下である全芳香族ポリイミド粒子を容易に得ることができる。また、ポリイミド粒子が前記の範囲内の粒径のものであると、熱可塑性ポリイミド層表面に微細な突起を形成することが容易であり、ファインパターンが求められる銅張り積層基板に好適である。
【００７９】
ここで、メジアン径とは、累積分布曲線の５０％累積値に相当する径を指す。
【００８０】
従って、ポリイミド粒子は真球状のものであってもよいが、短径と長径との比が２〜１０、特に３〜６程度の柱状、ダンベル状或いは楕円球状のものであってもよい。柱状、ダンベル状或いは楕円球状の場合、短径が０．０５〜０．５μｍで、長径が０．７〜１．５μｍであるものが好ましい。
【００８１】
また、銅張り積層基板としてファインパターンが求められない場合には、メジアン径が０．３〜１０μｍである全芳香族ポリイミド粒子を使用することができる。
【００８２】
前記の構成により、ガラス転移温度が１７０〜３２０℃、特に１９０〜３００℃である熱可塑性ポリイミドからなり無機粉末を実質的に含有しないポリイミド表面層を有し、静摩擦係数、動摩擦係数がともに０．０５〜０．７、好適には０．１〜０．７であり、フィルム表面に大きな突起が形成されていない易滑性の改良された熱圧着性多層ポリイミドフィルムが得られる。
【００８３】
本発明において使用される熱圧着性多層ポリイミドフィルムは、少なくとも片面が熱融着性を有し、厚みが５〜２０μｍである。この厚みが５〜２０μｍのポリイミドフィルムと厚みが１８μｍ以下の銅箔とを組合わせることによって、ＭＩＴ耐折性が、好適にはＭＤおよびＴＤのいずれにおいても約２０００回以上である、良好な屈曲性を有する銅張り積層基板を得ることができる。
【００８４】
さらに、熱圧着性多層ポリイミドフィルムが熱可塑性ポリイミド層中にポリイミド粒子を含む場合、ポリイミドフィルム表面の易滑性が向上し、長尺で１ｍ／分以上の速度で巻取りロールに良好に巻取ることができ、全長にわたる測定によりシワ等の外観不良がない銅張り積層基板を得ることができる。外観の良好な銅張り積層基板を得るためには、厚み２０μｍ以下のものに限られず、熱可塑性ポリイミド層中にポリイミド粒子を含む熱圧着性多層ポリイミドフィルムを用いることは有効である。
【００８５】
２．本発明の銅張り積層基板に使用される銅箔
本発明において使用される銅箔は、厚みが１〜１８μｍ、特に３〜１８μｍのものである。銅箔の厚みは１２μｍ以下であることが好ましい。
【００８６】
銅箔としては圧延銅箔、電解銅箔などが使用できるが、圧延銅箔を使用した場合により優れた銅張り積層基板が得られる。また、キャリア付き銅箔を使用することもできる。
【００８７】
銅箔の厚みの好ましい範囲は、使用する銅箔によって異なる。圧延銅箔の場合、厚みは８〜１８μｍが好ましく、１０〜１８μｍがより好ましく、１０〜１２μｍが特に好ましい。電解銅箔の場合、厚みは７〜１２μｍが好ましく、９〜１２μｍがより好ましい。
【００８８】
また、銅箔としては、表面粗度を示すＲｚが３μｍ以下、特にＲｚが２μｍ以下、特に０．５〜１．５μｍであるものが好ましい。Ｒｚが小さい場合には、銅箔表面を表面処理して使用してもよい。
【００８９】
このような銅箔としては、圧延銅箔（マイクロハード社、ＶＳＢＫ、１８μｍ）、圧延銅箔（マイクロハード社、ＶＳＲＤ、１２μｍ）、圧延銅箔（日立電線社、ＨＰＦ−ＳＴ１２−Ｅ、１２μｍ）、圧延銅箔（日鉱マテリアルズ、ＢＨＹ−１３Ｈ−Ｔ、１８μｍ）、圧延銅箔（日鉱マテリアルズ、ＢＨＹ−２２Ｂ−Ｔ、１２μｍ）、圧延銅箔（福田金属箔粉工業社、ＲＣＦ−Ｔ４Ｘ、１２μｍ）、圧延銅箔（日立電線社、ＨＰＦ−ＳＴ１０−Ｅ、１０μｍ）、圧延銅箔（日鉱マテリアルズ、ＢＨＹ−１３Ｈ−ＨＡ、１８μｍ）、圧延銅箔（日鉱マテリアルズ、ＢＨＹ−２２Ｂ−ＨＡ、１２μｍ）、電解銅箔（日本電解社、ＨＬＢ、１２μｍ）、電解銅箔（日本電解社、ＨＬＢ、９μｍ）、電解銅箔（日本電解社、ＨＬＳ、９μｍ）などを挙げることができる。
【００９０】
圧延銅箔の場合、熱処理前の引張強度が３００Ｎ／ｍｍ２以上であり、上記式（１）で定義される１８０℃、１時間熱処理後の引張強度比が３３％以下であるものが好ましい。このような圧延銅箔を使用した場合、高屈曲性の銅張り積層基板が得られるとともに、本発明のポリイミドおよび銅箔の薄層化による屈曲性向上の効果がより顕著に現れる。このような圧延銅箔としては、圧延銅箔（日鉱マテリアルズ、ＢＨＹ−１３Ｈ−ＨＡ）、圧延銅箔（日鉱マテリアルズ、ＢＨＹ−２２Ｂ−ＨＡ）などが挙げられる。
【００９１】
一方、電解銅箔の場合は、熱処理前の引張強度が３００Ｎ／ｍｍ２以上であり、上記式（１）で定義される１８０℃、１時間熱処理後の引張強度比が６０％以下であるものが好ましい。
【００９２】
キャリア付き銅箔としては、厚みが１〜５μｍの極薄銅箔に金属系、セラミックス系等のキャリアが耐熱性を有する接合剤で接合されているものが好ましい。キャリアとしては、厚み１２〜３５μｍ程度、特に１２〜１８μｍの銅箔などが挙げられる。キャリア付き極薄銅箔の具体例としては、キャリア付き電解銅箔（日本電解社、ＹＳＮＡＰ−３Ｂ、薄銅厚み３μｍ、キャリア銅箔厚み１８μｍ）などが挙げられる。
【００９３】
キャリア付き銅箔の場合には、得られた銅張り積層基板からキャリアを剥離し、電解メッキにより所定の銅箔厚み、例えば５〜８μｍに調整して使用される。
【００９４】
３．本発明の銅張り積層基板およびその製造方法
本発明の銅張り積層基板は、上記のような厚みが５〜２０μｍのポリイミドフィルムの片面または両面に厚みが１〜１８μｍの銅箔を熱圧着により積層したものである。厚みが５〜２０μｍのポリイミドフィルムと厚みが１〜１８μｍの銅箔とを組合わせることにより、ＭＩＴ耐折性が、好適にはＭＤおよびＴＤのいずれにおいても約２０００回以上である、良好な屈曲性を有する銅張り積層基板を得ることができる。
【００９５】
本発明の銅張り積層基板の全体厚みは、両面銅張り積層基板で５１μｍ以下が好ましく、３９μｍ以下が特に好ましい。片面銅張り積層基板では、３３μｍ以下が好ましく、２７μｍ以下が特に好ましい。
【００９６】
本発明の銅張り積層基板は、例えば、ロールラミネートあるいはダブルベルトプレスなどの連続ラミネート装置を用い、熱圧着性多層ポリイミドフィルムの片面または両面に銅箔を加圧下に熱圧着して、または加圧下に熱圧着−冷却して積層して得られる。
【００９７】
熱圧着性多層ポリイミドフィルムのみ、あるいは熱圧着性多層ポリイミドフィルムと銅箔とを、連続ラミネート装置に導入する直前のインラインで１５０〜２５０℃程度、特に１５０℃より高く２５０℃以下の温度で２〜１２０秒間程度予熱することが好ましい。予熱には、熱風供給装置や赤外線加熱機などの予熱器が用いられる。インラインとは、原材料の繰り出し装置と連続ラミネート装置の圧着部との間に予熱装置を設置し、予熱直後に圧着できる装置配置になったものをいう。また、ラミネート時に、熱圧着性多層ポリイミドフィルムおよび／または銅箔とベルトまたはローラーとの間に保護材を介在させることも好ましい。このようにして耐熱性ポリイミド層の少なくとも片面に銅箔を熱圧着性のポリイミド層を介して積層して、製品外観不良がなく高寸法安定性（寸法安定性が０．１％以下である）の銅張り積層基板が得られる。
【００９８】
前記のダブルベルトプレスは、加圧下に高温加熱−冷却を行うことができるものであって、熱媒を用いた液圧式のものが好ましい。
【００９９】
インラインで予熱することによって、大気から吸水してポリイミドに含有されている水分によりラミネート後の積層体に発泡による外観不良が発生したり、電子回路形成時の半田浴浸漬時に発泡が生じたりして製品収率が悪化するのを防止することができる。ラミネート装置全体を炉の中に設置する方法も考えられるが、ラミネート装置がコンパクトなものに実質限定され、銅張り積層基板の形状に制限を受け実用的ではない。アウトラインで予熱処理しても、積層するまでに再度吸湿してしまい、発泡による外観不良や半田耐熱性の低下が生じる場合がある。
【０１００】
本発明の銅張り積層基板は、好適にはロールラミネートまたはダブルベルトプレスの加熱圧着ゾーンの温度が熱圧着性ポリイミド（上記の多層ポリイミドフィルムでは、熱可塑性ポリイミド層のポリイミド）のガラス転移温度より２０℃以上高く４００℃以下の温度、特にガラス転移温度より３０℃以上高く４００℃以下の温度で加圧下に熱圧着し、ダブルベルトプレスの場合には引き続いて冷却ゾーンで加圧下に冷却して、好適には熱圧着性ポリイミドのガラス転移温度より２０℃以上低い温度、特に３０℃以上低い温度まで冷却して、ポリイミドフィルムの片面または両面に銅箔を積層することによって製造することができる。
【０１０１】
製品が片面金属箔の銅張り積層基板である場合には、剥離容易な高耐熱性フィルム、例えばＲｚが２μｍ未満の高耐熱性フィルムまたは金属箔、好適にはポリイミドフィルム（宇部興産株式会社製、ユーピレックスＳなど）やフッ素樹脂フィルムなどの高耐熱性樹脂フィルムや、表面粗さが小さく表面平滑性の良好な圧延銅箔などの金属箔を保護材として用いることが出来、熱圧着性ポリイミド層とポリイミドフィルムの銅箔を積層していない面に保護材を積層させ、この保護材は積層後、積層体から除いて巻き取ってもよく、保護材を積層したままで巻き取って使用時に取り除いてもよい。
【０１０２】
特にダブルベルトプレスを用いて加圧下に熱圧着−冷却して積層することによって、好適には引き取り速度１ｍ／分以上とすることができ、かつ、長尺で幅が約４００ｍｍ以上、特に約５００ｍｍ以上の幅広の、接着強度が大きく（９０度ピール強度：０．７Ｎ／ｍｍ以上、特に１Ｎ／ｍｍ以上）、金属箔表面に皺が実質的に認められない程外観が良好な銅張り積層基板を得ることができる。また、ダブルベルトプレスを用いた場合、得られる銅張り積層基板は、好適には寸法変化率が、各幅方向のＬ、ＣおよびＲ（フィルムの巻き出し方向の左端、中心、右端）の平均で、ＭＤ、ＴＤともに室温（エッチング後乾燥のみ）および１５０℃（エッチング後加熱処理）で０．１％以下となり、寸法変化の均一性が高くなる。
【０１０３】
本発明の一態様においては、ポリイミドフィルムおよび銅箔がロール巻きの状態でロールラミネートまたはダブルベルトプレスにそれぞれ供給され、銅張り積層基板はロール巻きの状態で得られる。
【０１０４】
本発明によって得られる銅張り積層基板は、ロール巻き、エッチング、および場合によりカール戻し等の各処理を行った後、所定の大きさに切断して、電子部品用基板として使用できる。例えば、ＦＰＣ、多層ＦＰＣ、フレックスリジッド基板の基板として好適に使用することができる。特に、銅箔の厚みが３〜１８μｍでポリイミドフィルム層の厚みが５〜２０μｍである片面銅張り積層基板（全体厚みが８〜３８μｍ）あるいは両面銅張り積層基板（全体厚みが１１〜５６μｍ）を複数、例えば２〜１０層、耐熱性ポリイミド系接着剤（厚み５〜１２μｍ）で接着することによって、高耐熱性・低吸水・低誘電率・高電気特性を満足する多層基板を得ることができる。
【０１０５】
本発明の銅張り積層基板には、長尺状のものだけでなく、長尺状のものを所定の大きさ（幅を小さく、あるいは長さを短く）切断したものも含まれる。
【０１０６】
本発明の銅張り積層基板は、上記のラミネート法以外にも公知の方法で製造することができる。例えば、
（１）銅箔に、ポリイミドの前駆体であるポリアミック酸溶液を流延又は塗布し、必要に応じて乾燥及び／又はイミド化し、さらに必要に応じて加熱する方法、
（２）銅箔に、熱可塑性ポリイミドの前駆体溶液を流延又は塗布し、必要に応じて乾燥及び／又はイミド化し、熱可塑性ポリイミド層にさらに耐熱性ポリイミドの前駆体溶液を流延又は塗布し、イミド化し、さらに必要に応じて加熱する方法、
（３）銅箔に、熱可塑性ポリイミドの前駆体溶液を流延又は塗布し、必要に応じて乾燥及び／又はイミド化し、熱可塑性ポリイミド層にさらに耐熱性ポリイミドの前駆体溶液を流延又は塗布し、必要に応じて乾燥及び／又はイミド化し、耐熱性ポリイミド層にさらに熱可塑性ポリイミドの前駆体溶液を流延又は塗布し、必要に応じて乾燥及び／又はイミド化し、さらに必要に応じて加熱する方法
で製造することができる。上記（１）〜（３）より得られる片面積層ポリイミドフィルムにさらに銅箔をラミネートしたもの、上記（１）〜（３）より得られる２つの片面積層ポリイミドフィルム、一例として（１）と（２）、（１）と（１）、（２）と（２）などをラミネートして得られるものを用いることができる。
【０１０７】
この明細書において、ポリイミドフィルムの易滑性を表す摩擦係数の評価方法は次による。
【０１０８】
ＡＳＴＭ・Ｄ１８９４に記載の方法に従って、２３℃、６０％ＲＨ、２４時間で保持、調湿したポリイミドフィルムの片面を基板とし、同じ面がすり合わさるようにスレッドメタル（６ｃｍ×６ｃｍ）に張り付け、ダイナミックスリップテスターを用いて（荷重：２００ｇ、滑り速度：１５０ｍｍ／ｍｉｎ）摩擦係数を測定した。チャートの動き出したときの値を静摩擦係数、チャートの安定したときの値を動摩擦係数で表示する。
【０１０９】
この明細書において、ポリイミドフィルムおよび銅張り積層基板のＭＩＴ耐折性の評価方法は、特に記載のない限り、次による。
【０１１０】
ＭＩＴ耐折性（銅張り積層基板）は、特に記載のない限り、ＪＩＳ  Ｃ６４７１に準拠し、片面のみに同試験方法に規定された銅箔回路を形成し、曲率半径０．８ｍｍ、荷重４．９Ｎ、折り曲げ速度１７５回／分、左右折り曲げ角度１３５度で、初期電気抵抗値から２０％以上上昇した時点での耐折回数を測定したものである。サンプリングは全幅から、各１０点の試験片を作製し、これらの平均値をＭＩＴ耐折性の値とした。
【０１１１】
加工性は、ポリイミドフィルムを２ｍ／分の速度で繰り出した時の繰り出し機からプレス機までの通紙ライン間でのシワ発生の有無を目視により観察し、シワの発生が無い場合を○、シワの発生がある場合を×とした。
【０１１２】
銅張り積層基板の外観は、長尺状の銅張り積層基板を巻取りロール（心棒の外径：１５ｃｍ）に２ｍ／分の速度で巻取った全長についてシワ発生の有無をＣＣＤカメラで検査し、シワ起因の外観不良が無い場合を○、シワ起因の外観不良が一部でも発生した場合を×とした。
【０１１３】
また、粒子状ポリイミドの大きさの分析は次による。
【０１１４】
分散溶媒としてＮ，Ｎ−ジメチルアセトアミドを使用し、超音波で６０分間分散させて、測定範囲０．０２〜１０００μｍで、レーザー回折−散乱式粒度分布測定法によって、粒子径基準として体積基準で測定した。粒子状ポリイミドの作製により得られたスラリー溶液を超音波洗浄機により６０分間分散させた。測定セルに分散媒を入れ、それに分散させたスラリー溶液をレーザー光・ランプの透過率が９５〜７５％になるように滴下、稀釈した。その後、マニュアルバッチ式セル測定により測定を行なった。機器：レーザー回折−散乱式粒度分布測定装置（形式：ＬＡ−９１０、堀場製作所株式会社製）、測定モード：マニュアルバッチ式セル測定。
【０１１５】
粒子状ポリイミドの形状分析は、ガラス板上の粒子状ポリイミドの形状をＳＥＭ観察によって確認した。
【０１１６】
その他のポリイミドフィルムの物性評価は以下の方法に従って行った。
１）ポリイミドフィルムのガラス転移温度（Ｔｇ）：動的粘弾性法により、ｔａｎδのピーク値から求めた（引張り法、周波数６．２８ｒａｄ／秒、昇温速度１０℃／分）。
２）ポリイミドフィルムの線膨張係数（５０〜２００℃）：ＴＭＡ法により、２０〜２００℃平均線膨張係数を測定した（引張り法、昇温速度５℃／分）。
３）ポリイミドフィルムの体積抵抗：ＡＳＴＭ・Ｄ２５７に準拠して測定した。
４）ポリイミドフィルムの機械的特性
・引張強度：ＡＳＴＭ・Ｄ８８２に準拠して測定した（クロスヘッド速度５０ｍｍ／分）。
・伸び率：ＡＳＴＭ・Ｄ８８２に準拠して測定した（クロスヘッド速度５０ｍｍ／分）。
・引張弾性率：ＡＳＴＭ・Ｄ８８２に準拠して測定した（クロスヘッド速度５ｍｍ／分）。
５）ＭＩＴ耐折性（ポリイミドフィルム）は、ＪＩＳ・Ｃ６４７１により、全幅に渡って幅１５ｍｍの試験片を切り出し、曲率半径０．３８ｍｍ、荷重９．８Ｎ、折り曲げ速度１７５回／分、左右折り曲げ角度１３５度で、ポリイミドフィルムが破断するまでの回数を測定したものである。
【実施例】
【０１１７】
以下、実施例及び比較例を挙げて本発明を具体的に説明するが、本発明は下記実施例に制限されるものではない。
【０１１８】
（参考例１）
粒子状ポリイミドの製造例
粒子状ポリイミドは、Ｎ，Ｎ’−ジメチルアセトアミド中にｐ−フェニレンジアミン、ピロメリット酸二無水物を溶解し、分散剤（デスパーサント：対モノマー０．５質量％）を添加し、窒素雰囲気下で撹拌（４０ｒｐｍ）しながら１６０℃まで徐々に昇温し、該温度に到達後３時間攪拌を行なって得られたものを使用した。得られた粒子状ポリイミドの粒度分布をレーザー回折−散乱式粒度分布測定装置にて測定した結果、メジアン径０．３μｍ、分布範囲０．１〜１μｍであった。また、ＳＥＭ観察において粒子状ポリイミドの形状を確認した結果、短径と長径の比が３〜６の柱状粒子であった。
【０１１９】
（参考例２）
易滑性の熱圧着性多層ポリイミドフィルムの製造例
Ｎ−メチル−２−ピロリドン中でパラフェニレンジアミン（ＰＰＤ）と３，３’，４，４’−ビフェニルテトラカルボン酸二無水物（ｓ−ＢＰＤＡ）とを１０００：９９８のモル比でモノマー濃度が１８％（重量％、以下同じ）になるように加え、５０℃で３時間反応させて、２５℃における溶液粘度が約１５００ポイズのポリアミック酸溶液（耐熱性ポリイミド用ドープ）を得た。また、Ｎ−メチル−２−ピロリドン中で１，３−ビス（４−アミノフェノキシ）ベンゼン（ＴＰＥ−Ｒ）と２，３，３’，４’−ビフェニルテトラカルボン酸二無水物（ａ−ＢＰＤＡ）とを１０００：１０００のモル比でモノマー濃度が２２％になるように加え、またトリフェニルホスフェートをモノマー重量に対して０．１％加え、５℃で１時間反応させた。得られた２５℃における溶液粘度が約２０００ポイズであるポリアミック酸溶液に、参考例１で得られた粒子状ポリイミドを、モノマー濃度に対して４．０質量％となるように添加してドープ（表面層の熱可塑性ポリイミド用ドープ）を得た。得られた耐熱性ポリイミド用ドープと熱可塑性ポリイミド用ドープとを、三層押出し成形用ダイス（マルチマニホールド型ダイス）を設けた製膜装置を使用し、三層押出ダイスの厚みを変えて金属製支持体上に流延し、１４０℃の熱風で連続的に乾燥し、固化フィルムを形成した。この固化フィルムを支持体から剥離した後、加熱炉で２００℃から３２０℃まで徐々に昇温して溶媒の除去、イミド化を行って、長尺状の三層押出しポリイミドフィルムを巻き取りロールに巻き取った。得られた三層押出しポリイミドフィルムは、次のような物性を示した。
【０１２０】
熱圧着性多層ポリイミドフィルム、
厚み構成：３μｍ／９μｍ／３μｍ（合計１５μｍ）、
静摩擦係数：０．３７、
熱可塑性の芳香族ポリイミドのＴｇ：２６０℃（動的粘弾性法、ｔａｎδピーク値、以下同じ）、
コア層の耐熱性ポリイミドのＴｇ：３４０℃以上、
線膨張係数（５０〜２００℃）：１８ｐｐｍ／℃（ＴＭＡ法）、
引張強度、伸び率：４６０ＭＰａ、９０％（ＡＳＴＭ  Ｄ８８２）、
引張弾性率：７０８０ＭＰａ（ＡＳＴＭ  Ｄ８８２）、
ＭＩＴ耐折性：１０万回まで破断せず、
体積抵抗：４×１０１６Ω・ｃｍ（ＡＳＴＭ  Ｄ２５７）。
【０１２１】
また、図２に、得られたポリイミドフィルムの表面のＳＥＭ観察結果（２０００倍）を示す。
【０１２２】
（参考例３）
熱圧着性多層ポリイミドフィルムの製造例
ポリイミド表面層の熱可塑性ポリイミド用ドープにポリイミド粒子を添加しなかった他は参考例２と同様にして、長尺状の三層押出しポリイミドフィルムを巻き取りロールに巻き取った。得られた三層押出しポリイミドフィルムは、次のような物性を示した。
【０１２３】
熱圧着性多層ポリイミドフィルム、
厚み構成：３μｍ／９μｍ／３μｍ（合計１５μｍ）、
静摩擦係数：１．００以上。
【０１２４】
（実施例１）
２つのロール巻きした圧延銅箔（タフピッチ銅、マイクロハード社、ＶＳＢＫ、厚み１８μｍ）の１組と、予めダブルベルトプレス直前のインラインで２００℃の熱風で３０秒間加熱した、参考例２で得られた熱圧着性多層ポリイミドフィルム（厚み：１５μｍ）を、加熱ゾーンの温度（最高加熱温度）：３３０℃、冷却ゾーンの温度（最低冷却温度）：１８０℃で、圧着圧力：４０ｋｇ／ｃｍ２（３．９ＭＰａ）、圧着時間２分で、連続的に熱圧着−冷却して積層して、ロール巻状両面銅箔の銅張積層基板（幅：５４０ｍｍ、長さ：１０００ｍ）を巻き取りロールに巻き取った。得られた銅張り積層基板についての評価結果を次に示す。
【０１２５】
ＭＩＴ耐折性：ＭＤ／ＴＤ＝２２１０回／２５００回、
加工性：○、
製品外観：○。
【０１２６】
また、図１に、得られたポリイミドフィルムの表面のＳＥＭ観察結果（２０００倍）を示す。
【０１２７】
（実施例２）
２つのロール巻きした圧延銅箔（タフピッチ銅、マイクロハード社、ＶＳＲＤ、厚み１２μｍ）の１組に変えた他は実施例１と同様にして、ロール巻状両面銅箔の銅張積層基板を巻き取りロールに巻き取った。得られた銅張り積層基板についての評価結果を次に示す。
【０１２８】
ＭＩＴ耐折性：ＭＤ／ＴＤ＝３１００回／３２２０回、
加工性：○、
製品外観：○。
【０１２９】
（実施例３）
２つのロール巻きした圧延銅箔（タフピッチ銅、日立電線社、ＨＰＦ−ＳＴ１０−Ｅ、厚み１０μｍ）の１組に変えた他は実施例１と同様にして、ロール巻状両面銅箔の銅張積層基板を巻き取りロールに巻き取った。得られた銅張り積層基板についての評価結果を次に示す。
【０１３０】
ＭＩＴ耐折性：ＭＤ／ＴＤ＝３２１０回／３２５０回、
加工性：○、
製品外観：○。
【０１３１】
（実施例４）
２つのロール巻きした電解銅箔（日本電解社、ＨＬＢ、厚み９μｍ）の１組に変えた他は実施例１と同様にして、ロール巻状両面銅箔の銅張積層基板を巻き取りロールに巻き取った。得られた銅張り積層基板についての評価結果を次に示す。
【０１３２】
ＭＩＴ耐折性：ＭＤ／ＴＤ＝３２１０回／３２５０回、
加工性：○、
製品外観：○。
【０１３３】
（実施例５）
２つのロール巻きしたキャリア銅箔付き電解銅箔（日本電解社、ＹＳＮＡＰ−３Ｂ、キャリア銅箔厚み１８μｍ、薄銅箔厚み３μｍ）の１組に変えた他は実施例１と同様にして、ロール巻状両面銅箔の銅張り積層基板を巻き取りロールに巻き取った。得られた銅張り積層基板についての評価結果を次に示す。ＭＩＴ耐折性は、キャリア銅箔を剥離し、電解銅メッキにより薄銅箔の厚みを８μｍにして得られた試験片について測定した。
【０１３４】
ＭＩＴ耐折性：ＭＤ／ＴＤ＝２１２０回／２１６０回、
加工性：○、
製品外観：○。
【０１３５】
（実施例６）
参考例３で得られた熱可塑性ポリイミド層がポリイミド粒子を含んでいない熱圧着性多層ポリイミドフィルム（厚み：１５μｍ）を使用し、送り速度を半分にした他は実施例１と同様にして、ロール巻状両面銅箔の銅張積層基板を巻き取りロールに巻き取った。得られた銅張り積層基板は、ＭＩＴ耐折性は実施例１と同等であったが、加工性および製品外観の評価結果は次に示す通りであった。
【０１３６】
加工性：×、
製品外観：×。
【０１３７】
（実施例７）
実施例４で得られた銅張積層基板から、９０μｍピッチのヒンジ部材を作製し、カバーレイ（ポリイミド層厚み：２５μｍ、接着剤層厚み：２５μｍ）を張り合わせて、ＭＩＴ耐折性試験を行った。その結果、ＭＤ／ＴＤ＝５０００回／４０００回であり、ヒンジ用部材として良好な特性を示すことが確認された。また、保持性に優れているため、はぜ折り実装する際に良好なヒンジ部材が得られた。
【０１３８】
ＭＩＴ耐折性は、ＪＩＳ  Ｃ６４７１により、曲率半径０．３８ｍｍ、荷重４．９Ｎ、折り曲げ速度１７５回／分、左右折り曲げ角度１３５度で測定したものである。
【０１３９】
（参考例４）
次のようにして実施例８〜１４、比較例１〜６で使用するポリイミドフィルムを製造した。
【０１４０】
Ｎ−メチル−２−ピロリドン中でパラフェニレンジアミン（ＰＰＤ）と３，３’，４，４’−ビフェニルテトラカルボン酸二無水物（ｓ−ＢＰＤＡ）とを１０００：９９８のモル比でモノマー濃度が１８％（重量％、以下同じ）になるように加え、５０℃で３時間反応させて、２５℃における溶液粘度が約１５００ポイズのポリアミック酸溶液（耐熱性ポリイミド用ドープ）を得た。また、Ｎ−メチル−２−ピロリドン中で１，３−ビス（４−アミノフェノキシ）ベンゼン（ＴＰＥ−Ｒ）と２，３，３’，４’−ビフェニルテトラカルボン酸二無水物（ａ−ＢＰＤＡ）および３，３’，４，４’−ビフェニルテトラカルボン酸二無水物（ｓ−ＢＰＤＡ）とを１０００：２００：８００のモル比で加え、モノマー濃度が１８％になるように、またトリフェニルホスフェートをモノマー重量に対して０．５重量％加え、４０℃で３時間反応させた。得られたポリアミック酸溶液の２５℃における溶液粘度は、約１６８０ポイズであった。参考例１で得られた粒子状ポリイミドを、モノマー濃度に対して４．０質量％となるように添加してドープ（表面層の熱可塑性ポリイミド用ドープ）を得た。得られた耐熱性ポリイミド用ドープと熱可塑性ポリイミド用ドープとを、三層押出し成形用ダイス（マルチマニホールド型ダイス）を設けた製膜装置を使用し、三層押出ダイスの厚みを変えて金属製支持体上に流延し、１４０℃の熱風で連続的に乾燥し、固化フィルムを形成した。この固化フィルムを支持体から剥離した後、加熱炉で２００℃から３２０℃まで徐々に昇温して溶媒の除去、イミド化を行って、長尺状の三層押出しポリイミドフィルムを巻き取りロールに巻き取った。得られた三層押出しポリイミドフィルムは、次のような物性を示した。
【０１４１】
熱圧着性多層ポリイミドフィルム（１５μｍ）、
厚み構成：３μｍ／９μｍ／３μｍ（合計１５μｍ）、
静摩擦係数：０．３７、
熱可塑性の芳香族ポリイミドのＴｇ：２４０℃（動的粘弾性法、ｔａｎδピーク値、以下同じ）、
コア層の耐熱性ポリイミドのＴｇ：３４０℃以上、
線膨張係数（５０〜２００℃）：１９ｐｐｍ／℃（ＴＭＡ法）、
引張強度、伸び率：４６０ＭＰａ、９０％（ＡＳＴＭ  Ｄ８８２）、
引張弾性率：７０８０ＭＰａ（ＡＳＴＭ  Ｄ８８２）、
ＭＩＴ耐折性：１０万回まで破断せず、
体積抵抗：４×１０１６Ω・ｃｍ（ＡＳＴＭ  Ｄ２５７）。
【０１４２】
熱圧着性多層ポリイミドフィルム（２０μｍ）、
厚み構成：３．５μｍ／１３μｍ／３．５μｍ（合計２０μｍ）、
静摩擦係数：０．３６、
熱可塑性の芳香族ポリイミドのＴｇ：２４０℃、
コア層の耐熱性ポリイミドのＴｇ：３４０℃以上、
線膨張係数（５０〜２００℃）：１８ｐｐｍ／℃（ＴＭＡ法）、
引張強度、伸び率：５１０ＭＰａ、１００％（ＡＳＴＭ  Ｄ８８２）、
引張弾性率：７１４０ＭＰａ（ＡＳＴＭ  Ｄ８８２）、
ＭＩＴ耐折性：１０万回まで破断せず、
体積抵抗：３×１０１６Ω・ｃｍ（ＡＳＴＭ  Ｄ２５７）。
【０１４３】
熱圧着性多層ポリイミドフィルム（２５μｍ）、
厚み構成：４μｍ／１７μｍ／４μｍ（合計２５μｍ）、
静摩擦係数：０．３９、
熱可塑性の芳香族ポリイミドのＴｇ：２４０℃、
コア層の耐熱性ポリイミドのＴｇ：３４０℃以上、
線膨張係数（５０〜２００℃）：１８ｐｐｍ／℃（ＴＭＡ法）、
引張強度、伸び率：５２０ＭＰａ、１０５％（ＡＳＴＭ  Ｄ８８２）、
引張弾性率：７２００ＭＰａ（ＡＳＴＭ  Ｄ８８２）、
ＭＩＴ耐折性：１０万回まで破断せず、
体積抵抗：４×１０１６Ω・ｃｍ（ＡＳＴＭ  Ｄ２５７）。
【０１４４】
（実施例８）
参考例４で得られた厚み１５μｍのポリイミドフィルムと、圧延銅箔（日鉱マテリアルズ、ＢＨＹ−１３Ｈ−Ｔ、厚み１８μｍ）とを次のようにして熱圧着して積層し、銅張積層基板を作製した。
【０１４５】
ダブルベルトプレス直前のインラインで２００℃の熱風で３０秒間加熱して予熱したポリイミドフィルムとロール巻きした銅箔とを、加熱ゾーンの温度（最高加熱温度）：３３０℃、冷却ゾーンの温度（最低冷却温度）：１８０℃、圧着圧力：３．９ＭＰａ、圧着時間２分で、連続的に熱圧着−冷却して積層して、ロール巻状両面銅箔の銅張積層基板（幅：５４０ｍｍ、長さ：１０００ｍ）を巻き取りロールに巻き取った。
【０１４６】
そして、得られた銅張積層基板のＭＩＴ耐折性を測定した。
【０１４７】
ＭＩＴ耐折性は、ＪＩＳ  Ｃ６４７１に準拠し、片面のみに同試験方法に規定された銅箔回路を形成し、曲率半径０．８ｍｍ、荷重４．９Ｎ、折り曲げ速度１７５回／分、左右折り曲げ角度１３５度で、初期電気抵抗値から１００％上昇した時点での耐折回数を測定したものである。サンプリングは全幅から、各１０点の試験片を作製し、これらの平均値をＭＩＴ耐折性の値とした。
【０１４８】
使用した圧延銅箔は、熱処理前の引張強度がＭＤで４５０Ｎ／ｍｍ２、ＴＤで４３３Ｎ／ｍｍ２であり、上記式（１）で定義される１８０℃、１時間熱処理後の引張強度比がＭＤで４３％、ＴＤで４０％であった。
【０１４９】
銅箔の引張強度は、ＪＩＳ  Ｃ６５１５に準拠し、同試験方法に規定された試験片を作製し、クロスヘッド速度が２ｍｍ／分にて測定したものである。５点の測定値の平均値を引張強度とした。また、熱処理後の引張強度比（％）は（１）式から算出した。
熱処理後の引張強度比（％）＝熱処理後の引張強度／熱処理前の引張強度×１００  （１）
【０１５０】
これらの結果を表１に示す。
【０１５１】
（比較例１）
使用するポリイミドフィルムを厚み２５μｍのものに変えた他は実施例８と同様にして銅張積層基板を作製し、ＭＩＴ耐折性を測定した。その結果を表１に示す。
【０１５２】
（実施例９）
使用する銅箔を圧延銅箔（日鉱マテリアルズ、ＢＨＹ−１３Ｈ−ＨＡ、厚み１８μｍ）に変えた他は実施例８と同様にして銅張積層基板を作製し、ＭＩＴ耐折性を測定した。その結果を表１に示す。
【０１５３】
使用した圧延銅箔は、熱処理前の引張強度がＭＤで４２１Ｎ／ｍｍ２、ＴＤで４３７Ｎ／ｍｍ２であり、上記式（１）で定義される１８０℃、１時間熱処理後の引張強度比がＭＤで２２％、ＴＤで２０％であった。
【０１５４】
（比較例２）
使用するポリイミドフィルムを厚み２５μｍのものに変えた他は実施例９と同様にして銅張積層基板を作製し、ＭＩＴ耐折性を測定した。その結果を表１に示す。
【０１５５】
（実施例１０）
使用する銅箔を圧延銅箔（日鉱マテリアルズ、ＢＨＹ−２２Ｂ−Ｔ、厚み１２μｍ）に変えた他は実施例８と同様にして銅張積層基板を作製し、ＭＩＴ耐折性を測定した。その結果を表１に示す。
【０１５６】
使用した圧延銅箔は、熱処理前の引張強度がＭＤで４１７Ｎ／ｍｍ２、ＴＤで４２０Ｎ／ｍｍ２であり、上記式（１）で定義される１８０℃、１時間熱処理後の引張強度比がＭＤで４４％、ＴＤで３７％であった。
【０１５７】
（比較例３）
使用するポリイミドフィルムを厚み２５μｍのものに変えた他は実施例１０と同様にして銅張積層基板を作製し、ＭＩＴ耐折性を測定した。その結果を表１に示す。
【０１５８】
（実施例１１）
使用する銅箔を圧延銅箔（日鉱マテリアルズ、ＢＨＹ−２２Ｂ−ＨＡ、厚み１２μｍ）に変えた他は実施例８と同様にして銅張積層基板を作製し、ＭＩＴ耐折性を測定した。その結果を表１に示す。
【０１５９】
使用した圧延銅箔は、熱処理前の引張強度がＭＤで４６１Ｎ／ｍｍ２、ＴＤで４４３Ｎ／ｍｍ２であり、上記式（１）で定義される１８０℃、１時間熱処理後の引張強度比がＭＤで２１％、ＴＤで１９％であった。
【０１６０】
（比較例４）
使用するポリイミドフィルムを厚み２５μｍのものに変えた他は実施例１１と同様にして銅張積層基板を作製し、ＭＩＴ耐折性を測定した。その結果を表１に示す。
【０１６１】
【表１】
2011173423.tif 000003
表１から明らかなように、厚み１５μｍのポリイミドフィルムを用いた銅張積層基板は、厚み２５μｍのポリイミドフィルムを用いた銅張積層基板と比べて、ＭＩＴ耐折性が非常に優れていた。また、厚み１２μｍのより薄い銅箔を用いた銅張積層基板の方がＭＩＴ耐折性が優れていた。
【０１６２】
また、熱処理前の引張強度が３００Ｎ／ｍｍ２以上であり、上記式（１）で定義される１８０℃、１時間熱処理後の引張強度比が３３％以下である圧延銅箔を用いた実施例９と実施例１１の銅張積層基板は、ＭＩＴ耐折性が非常に優れていた。
【０１６３】
（実施例１２）
使用する銅箔を電解銅箔（日本電解社、ＨＬＢ、厚み１２μｍ）に変えた他は実施例８と同様にして銅張積層基板を作製し、ＭＩＴ耐折性を測定した。その結果を表２に示す。
【０１６４】
使用した電解銅箔は、熱処理前の引張強度がＭＤで５０４Ｎ／ｍｍ２、ＴＤで５１２Ｎ／ｍｍ２であり、上記式（１）で定義される１８０℃、１時間熱処理後の引張強度比がＭＤで５０％、ＴＤで４９％であった。
【０１６５】
（実施例１３）
使用するポリイミドフィルムを厚み２０μｍのものに変えた他は実施例１２と同様にして銅張積層基板を作製し、ＭＩＴ耐折性を測定した。その結果を表２に示す。
【０１６６】
（比較例５）
使用するポリイミドフィルムを厚み２５μｍのものに変えた他は実施例１２と同様にして銅張積層基板を作製し、ＭＩＴ耐折性を測定した。その結果を表２に示す。
【０１６７】
（実施例１４）
使用する銅箔を電解銅箔（日本電解社、ＨＬＢ、厚み９μｍ）に変えた他は実施例８と同様にして銅張積層基板を作製し、ＭＩＴ耐折性を測定した。その結果を表２に示す。
【０１６８】
（比較例６）
使用するポリイミドフィルムを厚み２５μｍのものに変えた他は実施例１４と同様にして銅張積層基板を作製し、ＭＩＴ耐折性を測定した。その結果を表２に示す。
【表２】
2011173423.tif 000004
【０１６９】
表２から明らかなように、より薄いポリイミドフィルムを用いた銅張積層基板の方がＭＩＴ耐折性が優れていた。また、厚み９μｍのより薄い銅箔を用いた銅張積層基板の方がＭＩＴ耐折性が優れていた。
【図１】
2011173423.tif 000005
【図２】
2011173423.tif 000006
【手続補正書】
【提出日】平成23年3月31日(2011.3.31)
【手続補正１】
【補正対象書類名】特許請求の範囲
【補正対象項目名】全文
【補正方法】変更
【補正の内容】
【特許請求の範囲】
【請求項１】
耐熱性ポリイミド層の少なくとも片面に熱可塑性ポリイミド層を有し、熱可塑性ポリイミド層中にポリイミド粒子を分散してなる熱圧着性多層ポリイミドフィルム。
【請求項２】
厚みが５〜２５μｍである請求項１に記載の熱圧着性多層ポリイミドフィルム。
【請求項３】
厚み３〜１８μｍの耐熱性ポリイミド層の両面に厚み１〜６μｍの熱可塑性ポリイミド層を有するものである請求項１または２に記載の熱圧着性多層ポリイミドフィルム。
【請求項４】
熱可塑性ポリイミド層が、その表面から少なくとも０．５μｍ中に、メジアン径が０．３〜０．８μｍでかつ最大径が２μｍ以下であるポリイミド粒子を、ポリイミドに対して約０．５〜１０質量％の割合で分散してなるものであり、無機粉末を実質的に含有していない請求項１または２に記載の熱圧着性多層ポリイミドフィルム。
【請求項５】
ポリイミドフィルムの摩擦係数が０．０５〜０．７である請求項４に記載の熱圧着性多層ポリイミドフィルム。
【請求項６】
ポリイミド粒子が、ピロメリット酸成分とｐ−フェニレンジアミン成分とから得られるものである請求項１または２に記載の熱圧着性多層ポリイミドフィルム。
【請求項７】
共押出し−流延製膜法によって耐熱性のポリイミド層の片面または両面に熱可塑性のポリイミド層を積層一体化して得られたものである請求項１または２に記載の熱圧着性多層ポリイミドフィルム。
【請求項８】
請求項１または２に記載の熱圧着性多層ポリイミドフィルムの片面または両面に、銅箔を積層してなる銅張り積層基板。
【請求項９】
請求項１または２に記載の熱圧着性多層ポリイミドフィルムの片面または両面に、厚みが１８μｍ以下の銅箔を積層してなる銅張り積層基板。
【請求項１０】
熱圧着性多層ポリイミドフィルムと銅箔とを加圧下に熱可塑性ポリイミドのガラス転移温度以上、４００℃以下の温度で熱圧着してなる請求項８または９に記載の銅張り積層基板。